(57)【特許請求の範囲】
【請求項１】
シリカ粉末（Ａ）、液状エポキシ樹脂（Ｂ）、ポリエーテルポリオール（Ｃ）、液状酸無水物（Ｄ）、硬化促進剤（Ｅ）およびコアシェルポリマー（Ｆ）を含み、前記ポリエーテルポリオール（Ｃ）が、平均分子量４００以上２５００未満のポリエーテルポリオール（Ｃ１）および平均分子量２５００以上５０００以下のポリエーテルポリオール（Ｃ２）を含む注型用エポキシ樹脂組成物。
【請求項２】
ポリエーテルポリオール（Ｃ１）とポリエーテルポリオール（Ｃ２）の合計１００重量％に対し、ポリエーテルポリオール（Ｃ２）が５０〜９０重量％である請求項１に記載の注型用エポキシ樹脂組成物。
【請求項３】
シリカ粉末（Ａ）が注型用エポキシ樹脂組成物に占める割合が、４０〜８５重量％（（Ａ）＋（Ｂ）＋（Ｃ）＋（Ｄ）＋（Ｅ）＋（Ｆ）＝１００重量％）である請求項１又は２に記載の注型用エポキシ樹脂組成物。
【請求項４】
シリカ粉末（Ａ）、液状エポキシ樹脂（Ｂ）、ポリエーテルポリオール（Ｃ）、液状酸無水物（Ｄ）、硬化促進剤（Ｅ）およびコアシェルポリマー（Ｆ）を含み、
シリカ粉末（Ａ）が注型用エポキシ樹脂組成物に占める割合が、４０〜８５重量％（（Ａ）＋（Ｂ）＋（Ｃ）＋（Ｄ）＋（Ｅ）＋（Ｆ）＝１００重量％）である注型用エポキシ樹脂組成物。
【請求項５】
ポリエーテルポリオール（Ｃ）の含有量が、液状エポキシ樹脂（Ｂ）１００重量部に対して１０〜３０重量部である請求項１〜４のいずれかに記載の注型用エポキシ樹脂組成物。
【請求項６】
ポリエーテルポリオール（Ｃ）がポリオキシアルキレンジオールである請求項１〜５のいずれかに記載の注型用エポキシ樹脂組成物。
【請求項７】
ポリエーテルポリオール（Ｃ）がポリプロピレングリコールおよびポリテトラメチレングリコールから選ばれる請求項１〜５のいずれかに記載の注型用エポキシ樹脂組成物。
【請求項８】
ポリエーテルポリオール（Ｃ）がポリプロピレングリコールである請求項１〜５のいずれかに記載の注型用エポキシ樹脂組成物。
【請求項９】
ポリエーテルポリオール（Ｃ）が、平均分子量４００以上５０００以下である請求項４〜８のいずれかに記載の注型用エポキシ樹脂組成物。
【請求項１０】
コアシェルポリマー（Ｆ）中のコア層の比率が８０〜９５重量％であり、かつ該コアシェルポリマーのメチルエチルケトン不溶分量が９５重量％以上である請求項１〜９のいずれかに記載の注型用エポキシ樹脂組成物。
【請求項１１】
コアシェルポリマー（Ｆ）中のコア層が、ジエン系ゴム、シロキサン系ゴム、及び（メタ）アクリレート系ゴムからなる群より選択される請求項１０に記載の注型用エポキシ樹脂組成物。
【請求項１２】
コアシェルポリマー（Ｆ）が一次分散している請求項１〜１１のいずれかに記載の注型用エポキシ樹脂組成物。
【請求項１３】
コアシェルポリマー（Ｆ）が注型用エポキシ樹脂組成物に占める割合が、０．３〜１０重量％（（Ａ）＋（Ｂ）＋（Ｃ）＋（Ｄ）＋（Ｅ）＋（Ｆ）＝１００重量％）である請求項１〜１２のいずれかに記載の注型用エポキシ樹脂組成物。
【請求項１４】
請求項１〜１３のいずれかに記載の注型用エポキシ樹脂組成物を硬化して得られる硬化物。
【請求項１５】
請求項１４に記載の注型用エポキシ樹脂組成物の硬化物で保護されたコイル。
【請求項１６】
請求項１５に記載のコイルを組み込んだ電気・電子機器。
【請求項１７】
請求項１４に記載の注型用エポキシ樹脂組成物の硬化物を電気絶縁部材として使用した固体絶縁開閉装置。
【発明の詳細な説明】
【技術分野】
【０００１】
本発明は、耐熱衝撃性に優れた電子機器等の絶縁処理に好適な注型用エポキシ樹脂組成物、及びそれから得られる硬化物に関する。
【背景技術】
【０００２】
従来、注型用エポキシ樹脂組成物は、電気・電子機器に組み込まれるコイル、モーター、固体絶縁開閉装置の電気導体などを絶縁保護するために使用されている。注型用エポキシ樹脂組成物は、一般的に、エポキシ樹脂、硬化剤とシリカからなる。シリカを配合することで、エポキシ樹脂組成物の熱膨張係数が低くなる。また、シリカを配合した場合、エポキシ樹脂組成物の熱膨張係数と絶縁保護する金属部品の熱膨張係数の差が小さくなる。それにより、金属部品とエポキシ樹脂組成物の間で生じる応力が小さくなり、クラックが発生しにくくなる。【０００３】
近年、注型品の高電圧化、小型化や軽量化のための薄化などの理由で、注型用エポキシ樹脂組成物には、耐熱性に加え、耐熱衝撃性が要求される。耐熱衝撃性は、耐衝撃性と必ずしも関係していない。そのため、その改良は容易ではなく、様々な試みが行われている。例えば特許文献１には、シリカ充填エポキシ樹脂に分子量１０００以下のポリエーテルポリオールを用いて内部応力を緩和させることが記載されている。しかしながら、この方法では、十分な耐熱衝撃性を得ることができない。特許文献２には、多量のシリカおよび分子量１０００のポリプロピレングリコールと共に、末端カルボン酸を有するブタジエン・アクリロニトリル液状ゴム（ＣＴＢＮ）を用いることが記載されている。しかしながら、この方法では、ある程度改善された耐熱衝撃性を得ることができるが、未だ不十分であり、さらには、耐熱性を大きく損なってしまう。特許文献３には、エポキシ樹脂とコアシェルポリマーの配合物にポリオールを用いることができることが記載されている。しかしながら、ポリオールは硬化剤と同列に挙げられているだけであり、その使用目的や効果が記述されていない。実際、特許文献３に基づいて配合物を調製しても、耐熱衝撃性に優れた組成物を作ることは難しい。
【先行技術文献】
【特許文献】
【０００４】
【特許文献１】特開平２−１１７９１４号公報
【特許文献２】特開平１１−２７９２６２号公報
【特許文献３】特開平６−１５７７１５号公報
【発明の概要】
【発明が解決しようとする課題】
【０００５】
特に本発明者の検討によると、埋め込む金属の形状が複雑になるとシリカ粉末含有液状エポキシ樹脂では、ポリエーテルポリオールやコアシェルポリマーをそれぞれ別々に添加しても、無添加時に比べて、耐熱衝撃性は殆ど向上しないことが分かっている。
本発明の目的は、耐熱性および改善された耐熱衝撃性を有する注型用エポキシ樹脂組成物を提供することである。また、本発明は、当該組成物を硬化して得られる硬化物を提供することも課題とする。
【課題を解決するための手段】
【０００６】
本発明者は、このような問題を解決するため鋭意検討した結果、シリカ粉末（Ａ）、液状エポキシ樹脂（Ｂ）、ポリエーテルポリオール（Ｃ）、液状酸無水物（Ｄ）、硬化促進剤（Ｅ）およびコアシェルポリマー（Ｆ）を含む注型用エポキシ樹脂組成物が、前記課題を解決することを見出し、本発明を完成した。【０００７】
すなわち、本発明は、シリカ粉末（Ａ）、液状エポキシ樹脂（Ｂ）、ポリエーテルポリオール（Ｃ）、液状酸無水物（Ｄ）、硬化促進剤（Ｅ）およびコアシェルポリマー（Ｆ）を含む注型用エポキシ樹脂組成物に関する。【０００８】
ポリエーテルポリオール（Ｃ）の含有量が、液状エポキシ樹脂（Ｂ）１００重量部に対して１０〜３０重量部であることが好ましい。【０００９】
ポリエーテルポリオール（Ｃ）がポリオキシアルキレンジオールであることが好ましい。【００１０】
ポリエーテルポリオール（Ｃ）がポリプロピレングリコールおよびポリテトラメチレングリコールから選ばれることが好ましい。
ポリエーテルポリオール（Ｃ）がポリプロピレングリコールであることが好ましい。【００１１】
ポリエーテルポリオール（Ｃ）が、平均分子量４００以上５０００以下であることが好ましい。【００１２】
ポリエーテルポリオール（Ｃ）として、平均分子量４００以上２５００未満のポリエーテルポリオール（Ｃ１）および平均分子量２５００以上５０００以下のポリエーテルポリオール（Ｃ２）を含むことが好ましい。【００１３】
ポリエーテルポリオール（Ｃ１）とポリエーテルポリオール（Ｃ２）の合計１００重量％に対し、ポリエーテルポリオール（Ｃ２）が５０〜９０重量％であることが好ましい。【００１４】
コアシェルポリマー（Ｆ）中のコア層の比率が８０〜９５重量％であり、かつ該コアシェルポリマーのメチルエチルケトン不溶分量が９５重量％以上であることが好ましい。【００１５】
コアシェルポリマー（Ｆ）中のコア層が、ジエン系ゴム、シロキサン系ゴム、及び（メタ）アクリレート系ゴムからなる群より選択されることが好ましい。【００１６】
コアシェルポリマー（Ｆ）が一次分散していることが好ましい。【００１７】
シリカ粉末（Ａ）が注型用エポキシ樹脂組成物に占める割合は、４０〜８５重量％（（Ａ）＋（Ｂ）＋（Ｃ）＋（Ｄ）＋（Ｅ）＋（Ｆ）＝１００重量％）が好ましい。【００１８】
コアシェルポリマー（Ｆ）が注型用エポキシ樹脂組成物に占める割合は、０．３〜１０重量％（（Ａ）＋（Ｂ）＋（Ｃ）＋（Ｄ）＋（Ｅ）＋（Ｆ）＝１００重量％）が好ましい。【００１９】
また、本発明には、前記注型用エポキシ樹脂組成物を硬化して得られる硬化物も含まれる。【００２０】
前記注型用エポキシ樹脂組成物の硬化物で保護されたコイル及び前記コイルを組み込んだ電気・電子機器は本発明の態様に包含される。本発明の別の態様には、前記注型用エポキシ樹脂組成物の硬化物を電気絶縁部材として使用した固体絶縁開閉装置も含まれる。
【発明の効果】
【００２１】
本発明の注型用エポキシ樹脂組成物から得られる硬化物は、耐熱性および改善された耐熱衝撃性を有する。
【発明を実施するための形態】
【００２２】
本発明の注型用エポキシ樹脂組成物は、シリカ粉末（Ａ）、液状エポキシ樹脂（Ｂ）、ポリエーテルポリオール（Ｃ）、液状酸無水物（Ｄ）、硬化促進剤（Ｅ）およびコアシェルポリマー（Ｆ）を含む注型用エポキシ樹脂組成物である。ポリエーテルポリオールは、注型用途では古くから適用されているが、その主目的は、組成物の粘度を下げることであり、実際、耐熱衝撃性の改善にはほとんど効果が見られない。また、コアシェルポリマーは、耐熱衝撃性の改善のため、古くから適用されているものの、コアシェルポリマーだけに依存して、さらなる耐熱衝撃性の改善は難しく、実際、シリカ粉末（Ａ）と液状エポキシ樹脂（Ｂ）にコアシェルポリマーだけを添加しても、耐熱衝撃性の改善効果は乏しい。
本発明の驚くべき点は、ポリオールの中からポリエーテルポリオールを選択し、これとコアシェルポリマーとを組み合わせると、それぞれの単独添加では乏しかった耐熱衝撃性の改善効果が著しく高められることである。好ましくは特定分子量領域のポリエーテルポリオールを１種以上、より好ましくは特定分子量領域であって互いに分子量が異なるポリエーテルポリオールの２種を適当な割合で使用し、かつコアシェルポリマーを同時に使用すると、全く予想外に、耐熱衝撃性が相乗的に向上し、かつ耐熱性も大きく損なわれないことである。以下、本発明の注型用エポキシ樹脂組成物について詳述する。
【００２３】
＜シリカ粉末（Ａ）＞
本発明のシリカ粉末（Ａ）は、前記注型用エポキシ樹脂組成物の熱膨張係数を下げるために、また、強靭性を向上させるために使用される。  
【００２４】
本発明のシリカ粉末（Ａ）の配合量としては、（Ａ）＋（Ｂ）＋（Ｃ）＋（Ｄ）＋（Ｅ）＋（Ｆ）＝１００重量％として、４０〜８５重量％が好ましい。また、注型での成形性の観点から、４０〜８０重量％がより好ましく、５０〜７５重量％がさらに好ましく、６０〜７０重量％が特に好ましい。（Ａ）の配合量が多いと、エポキシ樹脂組成物が高粘度となり、注型が難しくなる。また、（Ａ）の配合量が少ないと、耐熱衝撃性が悪くなる。
【００２５】
本発明のシリカ粉末（Ａ）の重量平均粒子径（メジアン径Ｄ５０）としては、３〜５０μｍが好ましく、５〜４０μｍがより好ましく、５〜３０μｍが特に好ましい。３μｍより小さくなると、エポキシ樹脂組成物の粘度が高くなり、注型が難しくなる。また、５０μｍより大きくなると、シリカ粉末（Ａ）のエポキシ樹脂組成物中での分散安定性が悪くなる。また、異なる粒子径のシリカを２種以上混合して使用してもよい。前記粒子径は、レーザー回折・散乱方式の粒子径・粒度分布測定装置（例えば、日機装株式会社製のマイクロトラックＭＴ３０００シリーズ）や走査型電子顕微鏡などを用いて得ることができる。  
【００２６】
前記シリカ粉末（Ａ）としては、球状溶融シリカ、溶融破砕シリカ、結晶性シリカが例示される。エポキシ樹脂組成物の粘度および強靭化の観点から、結晶性シリカが好ましい。球状溶融シリカとしては電気化学株式会社製のＦＢ−５Ｄ、ＦＢ−１２Ｄ、ＦＢ−２０Ｄ、溶融破砕シリカとしては株式会社龍森製のヒューズレックスシリーズ、結晶性シリカとしては株式会社龍森製のクリスタライトシリーズやシベルコエヌヴィ製（ＳＩＢＥＬＣＯ  Ｎ．Ｖ．）のミリシル（ＭＩＬＬＩＳＩＬ）シリーズといった市販品が例示される。
【００２７】
前記シリカ粉末（Ａ）を使用前に１００〜１５０℃で乾燥させることが、前記注型エポキシ樹脂組成物の硬化物中での気泡を少なくできる点で好ましい。
【００２８】
＜液状エポキシ樹脂（Ｂ）＞
本発明の液状エポキシ樹脂（Ｂ）としては、分子内に２つ以上のエポキシ基を有するエポキシ樹脂であれば、任意のものを使用することができる。例えば、ビスフェノールＡジグリシジルエーテル、ビスフェノールＦジグリシジルエーテル等のグリシジルエーテル型エポキシ樹脂；３，４−エポキシシクロヘキシルメチルカルボキシレート、１，４−シクロヘキサンジメタノールジグリシジルエーテル等の環状脂肪族型エポキシ樹脂；１，４−ブタンジオールジグリシジルエーテル、１，６−ヘキサンジオールジグリシジルエーテル、ポリプロピレングリコールジグリシジルエーテル等の直鎖脂肪族型エポキシ樹脂；ヘキサヒドロフタル酸グリシジルエステル等のグリシジルエステル型エポキシ樹脂のような液状エポキシ樹脂を使用することができる。好ましい液状エポキシ樹脂（Ｂ）は、グリシジルエーテル型エポキシ樹脂である。
これら液状エポキシ樹脂（Ｂ）に加えて、ポリジメチルシロキサンの末端あるいは側鎖にエポキシ基を有するポリシロキサン型エポキシ樹脂あるいは、フェノールノボラック型エポキシ樹脂、クレゾールノボラック型エポキシ樹脂、トリフェニルグリシジルエーテルメタン樹脂、テトラフェニルグリシジルエーテルメタン樹脂；ブロム化フェノールノボラック型エポキシ樹脂、ジシクロペンタジエンノボラック型エポキシ樹脂、ナフトールノボラック型エポキシ樹脂等の固体あるいは半固体の多官能エポキシ樹脂を使用することができる。  
【００２９】
前記液状エポキシ樹脂及び固体あるいは半固体の多官能エポキシ樹脂は、単独で又は組み合わせて用いることができるが、注入作業性の点から、注入材料が液状を示すように組み合わせる。例えば、液状のビスフェノールＡジグリシジルエーテルと固体のクレゾールノボラック型エポキシ樹脂とを混合する場合には、多官能エポキシ樹脂の割合が３０重量％以上となると、注型材料の粘度が高くなり作業性が低下するので、クレゾールノボラック型エポキシ樹脂は３０重量％未満とした方がよい。すなわち液状エポキシ樹脂（Ｂ）の量は、液状エポキシ樹脂（Ｂ）と固体あるいは半固体の多官能エポキシ樹脂との合計１００重量％に対して、例えば、７０〜１００重量％、好ましくは８０〜１００重量％、より好ましくは９０〜１００重量％であり、特に好ましくは１００重量％である。
【００３０】
また、液状エポキシ樹脂（Ｂ）に、分子内に１つのエポキシ基を有する反応性希釈剤を添加してもよい。また、必要であれば分子内に１つ以上のエポキシ基以外の反応性基、例えば、水酸基やカルボン酸基を有する反応性希釈剤を使用してもよい。反応性希釈剤は、前記注型用エポキシ樹脂組成物の粘度を下げる効果をもつ。反応性希釈剤は、上記エポキシ樹脂１００重量部に対して４５重量部まで使用するのが好ましい。反応性希釈剤をあまりにも多く使用すると、硬化物の耐熱性が低くなる。
【００３１】
前記分子内に１つのエポキシ基を有する反応性希釈剤としては、ブチルグリシジルエーテル、２−エチルヘキシルグリシジルエーテルなどの炭素数８〜１４のアルキルグリシジルエーテルなどのアルキルモノグリシジルエーテル、フェニルグリシジルエーテル、ノニルフェニルグリシジルエーテルなどのフェノールモノグリシジルエーテルなどを挙げることができる。これらは２種以上組み合わせて使用してもよい。
【００３２】
前記分子内に１つ以上の水酸基あるいはカルボン酸基を有する反応性希釈剤の具体例としては、カルボン酸基あるいは水酸基を有するシリコーンオイルなどを挙げることができる。これらは２種以上組み合わせて使用してもよい。また、これらは後述する液状酸無水物と混合してから使用してもよい。
【００３３】
液状エポキシ樹脂（Ｂ）の含有量は、組成物１００重量％中、好ましくは１０重量％以上５０重量％未満、より好ましくは１２重量％以上４０重量％以下、さらに好ましくは１５重量％以上３０重量％以下である。
【００３４】
＜ポリエーテルポリオール（Ｃ）＞
前記ポリエーテルポリオール（Ｃ）は、ポリプロピレングリコールやポリテトラメチレングリコール等のポリアルキレングリコールのように主鎖に複数のエーテル結合を有し、かつ末端に水酸基を有する化合物である。ポリエーテルポリオール（Ｃ）は、例えば、エチレングリコール、ジエチレングリコール、プロピレングリコール、ジプロピレングリコール、１，３−ブタンジオール、１，４−ブタンジオール、１，６−ヘキサンジオール、ネオペンチルグリコール、ビスフェノールＡ等のジオール類；トリメチロールエタン、トリメチロールプロパン、グリセリン等のトリオール類；ジグリセリン、ペンタエリスリトール等のテトラオール；単糖、オリゴ糖、多糖等の糖類；ソルビトール；アンモニア、エチレンジアミン、尿素、モノメチルジエタノールアミン、モノエチルジエタノールアミン等のアミン類；などの１種又は２種以上の活性水素を含有する開始剤の存在下、エチレンオキサイド、プロピレンオキサイド、ブチレンオキサイド、スチレンオキサイド等を開環重合して得られる化合物である。また、エチレングリコール、プロピレングリコール、１，４−ブタンジオール、ネオペンチルグリコールなどの重縮合により合成される重縮合体であってもよい。なお、合成時に複数の種類の成分を用いることで得られる、ランダムまたはブロック共重合体であってもよい。
【００３５】
ポリエーテルポリオール（Ｃ）としては、ポリエチレングリコール、ポリプロピレングリコール、ポリテトラメチレングリコールのようなポリオキシアルキレンジオールが好ましく；３官能以上のアルコール（例えば、トリメチロールエタン、トリメチロールプロパン、グリセリン等のトリオール類；ジグリセリン、ペンタエリスリトール等のテトラオールなど）の各ヒドロキシ基に前記ポリオキシアルキレンジオールの片端がエーテル結合によって結合し、他端がヒドロキシ基のまま存在している３官能以上の化合物（例えば、ポリオキシプロピレングリセリルエーテルなど）、ポリオキシエチレントリオール、ポリオキシプロピレントリオール、およびポリオキシ（プロピレン・エチレン）共重合型トリオールのようなポリオキシアルキレントリオールなども好ましい。
好ましいポリエーテルポリオール（Ｃ）は、ポリオキシアルキレン単位を有するポリオールであり、耐熱衝撃性の観点から、ポリプロピレングリコール、ポリテトラメチレングリコールなどのポリオキシアルキレンジオールがより好ましい。耐熱衝撃性および低粘度で取り扱いの観点から、ポリプロピレングリコールが特に好ましい。
【００３６】
本発明のポリエーテルポリオール（Ｃ）の平均分子量は、ＧＰＣにおけるポリスチレン換算によって求められる数平均分子量である。耐熱衝撃性および取り扱い易さから、平均分子量は４００以上５０００以下が好ましく、１０００以上４０００以下がより好ましい。
【００３７】
さらには、本発明のポリエーテルポリオール（Ｃ）としては、前記平均分子量を満足するもののなかから１種又は２種以上を組み合わせて使用するのが好ましく、より好ましくは平均分子量４００以上２５００未満のポリエーテルポリオール（Ｃ１）および平均分子量２５００以上５０００以下のポリエーテルポリオール（Ｃ２）から選ばれる１種又は２種以上を用いることが好ましく、前記ポリエーテルポリオール（Ｃ１）とポリエーテルポリオール（Ｃ２）とを組み合わせることがより好ましい。ポリエーテルポリオール（Ｃ１）の平均分子量は、４００以上２０００以下であることが好ましく、８００以上２０００以下であることがより好ましく、１０００以上２０００以下であることが特に好ましい。ポリエーテルポリオール（Ｃ２）の平均分子量は、２５００以上４５００以下であることが好ましく、３０００以上４０００以下であることがより好ましい。
【００３８】
ポリエーテルポリオール（Ｃ１）とポリエーテルポリオール（Ｃ２）とを組み合わせる場合、前記Ｃ１とＣ２の重量比（Ｃ１／Ｃ２）としては、Ｃ１とＣ２の合計１００重量％に対し、耐熱衝撃性の観点から、Ｃ２が２０〜９０重量％であることが好ましく、５０〜９０重量％であることがより好ましく、６０〜８５重量％であることがさらに好ましい。
【００３９】
ポリエーテルポリオール（Ｃ１）、ポリエーテルポリオール（Ｃ２）などのポリエーテルポリオール（Ｃ）は、組成物中に前記重量比で存在すればよく、組成物中への導入法は限定されない。ポリエーテルポリオール（Ｃ１）とポリエーテルポリオール（Ｃ２）とを組み合わせる場合は、ポリエーテルポリオール（Ｃ１）とポリエーテルポリオール（Ｃ２）とを予め混合しておいてもよいし、他の成分と順次混合してもよい。
【００４０】
ポリエーテルポリオール（Ｃ）の含有量（使用量）は、耐熱衝撃性の観点から、液状エポキシ樹脂（Ｂ）１００重量部に対して、５〜４０重量部が好ましく、１０〜３０重量部がより好ましく、１０〜２５重量部がさらに好ましい。含有量が少ないと耐熱衝撃性を十分発揮できない虞があり、含有量が多いと耐熱性が低下する虞がある。
【００４１】
＜液状酸無水物（Ｄ）＞
本発明の液状酸無水物（Ｄ）は、前記液状エポキシ樹脂（Ｂ）の硬化剤として使用される。液状酸無水物（Ｄ）としては、フタル酸無水物、テトラヒドロフタル酸無水物、ヘキサヒドロフタル酸無水物、メチルテトラヒドロフタル酸無水物、メチルヘキサヒドロフタル酸無水物、メチルナジック酸無水物、ドデシルコハク酸無水物、クロレンディック酸無水物、トリアルキルテトラヒドロフタル酸無水物、グリセロールトリス（アンヒドロトリメリテート）、トリアルキルテトラヒドロフタル酸無水物−マレイン酸無水物付加物、エチレングリコールビスアンヒドロトリメリテート、５−（２，５−ジオキソテトラヒドロフリル）−３−メチル−３−シクロヘキセン−１，２−ジカルボン酸無水物が例示される。その中で、エポキシ樹脂組成物の耐熱性が高いという観点から、メチルナジック酸無水物、メチルテトラヒドロフタル酸無水物あるいはメチルヘキサヒドロフタル酸無水物が好ましく、メチルヘキサヒドロフタル酸無水物がより好ましい。これらは、単独で又は組み合わせて用いることができる。
室温で固体状酸無水物は、液状酸無水物と混合することで、液状にして使用することができる。  
【００４２】
前記液状酸無水物（Ｄ）の配合量としては、前記液状エポキシ樹脂（Ｂ）１００重量部に対する配合量（重量部）は、式：［酸無水物（Ｄ）の配合量（重量部）］＝（酸無水物（Ｄ）の分子量／酸無水物（Ｄ）１分子中の酸無水物基の数）×（酸無水物（Ｄ）の酸無水物基の数／エポキシ樹脂（Ｂ）のエポキシ基の数）×（１００／エポキシ樹脂（Ｂ）のエポキシ当量）で表わされる。
液状酸無水物の配合量は、酸無水物（Ｄ）の酸無水物基の数とエポキシ樹脂（Ｂ）のエポキシ基の数との比（酸無水物基の数／エポキシ基の数）が以下の範囲を満たす限り、特に限定されない。
本発明においては、酸無水物（Ｄ）の酸無水物基の数とエポキシ樹脂（Ｂ）のエポキシ基の数との比（酸無水物基の数／エポキシ基の数）の値が、あまりにも大きい場合には、注型用エポキシ樹脂組成物から得られた硬化物の機械的特性が低下することから、例えば１．５以下、好ましくは１．２以下となるように調整し、またあまりにも小さい場合にも、注型用エポキシ樹脂組成物から得られた硬化物の機械的特性が低下するので、例えば０．５以上、好ましくは０．７以上となるように調整する。最も好ましくは０．８〜１．０である。
【００４３】
＜硬化促進剤（Ｅ）＞
本発明の硬化促進剤（Ｅ）としては、トリエチルアミン、ベンジルジメチルアミン等の３級アミン、２−メチルイミダゾール、２−エチル−４−メチルイミダゾール等のイミダゾール類、トリフェニルホスフィン、トリ−ｐ−トリルホスフィン、亜リン酸トリフェニル等の有機リン系化合物、テトラフェニルホスホニウムテトラフェニルボレート、テトラフェニルホスホニウムテトラ−ｐ−トリルボレート、テトラフェニルホスフィンブロマイド、テトラ−ｎ−ブチルホスホニウムブロマイド、テトラｎ−ブチルホスホニウムｏ，ｏ−ジエチルホスホロジチオネート等の４級ホスホニウム塩、１，８−ジアザビシクロ［５．４．０］ウンデセン−７やその有機酸塩類等のジアザビシクロアルケン類、オクチル酸亜鉛、オクチル酸錫やアルミニウムアセチルアセトン錯体等の有機金属化合物類、テトラエチルアンモニウムブロマイド、テトラブチルアンモニウムブロマイド等の４級アンモニウム塩類、三フッ化ホウ素、トリフェニルボレート等のホウ素化合物、塩化亜鉛、塩化第二錫等の金属ハロゲン化合物が挙げられる。更には、高融点イミダゾール化合物、ジシアンジアミド、リン系、ホスフィン系促進剤の表面をポリマーで被覆したマイクロカプセル型潜在性促進剤、アミン塩型潜在性硬化促進剤、ルイス酸塩、ブレンステッド酸塩等の高温解離型熱カチオン重合型の潜在性硬化促進剤等に代表される潜在性硬化促進剤も使用することができる。これらの硬化促進剤（Ｅ）は単独又は２種類以上を混合して使用することができる。
【００４４】
これらの硬化促進剤の中では、それ自体が無色透明であることやエポキシ樹脂組成物の硬化物の耐熱性の観点から、イミダゾール類、４級ホスホニウム塩類、ジアザビシクロアルケン類、有機金属化合物類、４級アンモニウム塩が好ましく、イミダゾール類、４級ホスホニウム塩類がより好ましく、２−エチル−４−メチルイミダゾール、テトラｎ−ブチルホスホニウムｏ，ｏ−ジエチルホスホロジチオネ−トがさらに好ましい。
【００４５】
前記硬化促進剤（Ｅ）の配合量としては、硬化工程における発熱と硬化速度のバランスの観点から、前記液状酸無水物（Ｄ）１００重量部に対して、０．０５〜４重量部が好ましく、０．１〜２重量部がより好ましい。
【００４６】
＜コアシェルポリマー（Ｆ）＞
本発明のコアシェルポリマー（Ｆ）は、前記注型エポキシ樹脂組成物の硬化物を強靭化（タフニング）し、破壊靭性や耐熱衝撃性などを改良するために用いられ、弾性ポリマーのコア層をポリマーシェル層で被覆した粒状物である。
本発明のコアシェルポリマーは、少なくとも２層の構造からなる粒子状ポリマーである。
【００４７】
すなわち、前記コアシェルポリマー（Ｆ）は、架橋ポリマーを含むコア層と、これにグラフト重合されたポリマー成分からなるシェル層より構成されるポリマーであることが好ましい。シェル層は、グラフト成分を構成するモノマーをコア成分にグラフト重合することでコア部の表面の一部もしくは全体を覆うことができる。
【００４８】
前記コア層は、エポキシ樹脂組成物の硬化物の耐熱衝撃性を高める為に、ゴム状の架橋ポリマーであることが好ましい。コア層が、ゴム状の性質を有するためには、コア層のガラス転移温度（以下、単に「Ｔｇ」と称する場合がある）は、０℃以下であることが好ましく、−２０℃以下がより好ましく、−４０℃以下であることが特に好ましい。前記Ｔｇは、動的粘弾性測定法や示差走査熱量分析法により測定できる。
【００４９】
ゴムとしての性質を有する前記コア層を形成し得るポリマーとしては、天然ゴムや、ジエン系モノマー（共役ジエン系モノマー）および（メタ）アクリレート系モノマーから選ばれる少なくとも１種のモノマー（第１モノマー）を５０〜１００重量％、および他の共重合可能なビニル系モノマー（第２モノマー）を０〜５０重量％含んで構成されるゴムポリマーや、ポリシロキサンゴム、あるいはこれらを併用したものが挙げられる。得られる硬化物の強靭化効果が高い点、およびマトリックス樹脂との親和性が低い為にコア層の膨潤による経時での粘度上昇が起こり難い点から、ジエン系モノマーを用いたジエン系ゴムが好ましい。多種のモノマーの組合せにより、幅広いポリマー設計が可能なことから、（メタ）アクリレート系ゴム（アクリルゴムともいう）が好ましい。また、硬化物の耐熱性を低下させることなく、低温での耐クラック性や耐衝撃性などを向上しようとする場合には、コア層はシロキサン系ゴム（ポリシロキサンゴム）であることが好ましい。なお、本発明において（メタ）アクリレートとは、アクリレートおよび／またはメタクリレートを意味する。
【００５０】
前記コア層の形成に用いるジエン系ゴムを構成するモノマー（共役ジエン系モノマー）としては、例えば、１，３−ブタジエン、イソプレン、２−クロロ−１，３−ブタジエン、２−メチル−１，３−ブタジエンなどが挙げられる。これらのジエン系モノマーは、単独で用いても、２種以上を組み合わせて用いてもよい。
【００５１】
強靭化効果が高い点、およびマトリックス樹脂との親和性が低い為にコア層の膨潤による経時での粘度上昇が起こり難い点から、１，３−ブタジエンを用いるブタジエンゴム、１，３−ブタジエンとスチレンの共重合体であるブタジエン−スチレンゴム、１，３−ブタジエンとブチルアクリレートあるいは２−エチルヘキシルアクリレートの共重合体であるブタジエン−アクリレートゴムが好ましく、ブタジエンゴムがより好ましい。また、ブタジエン−スチレンゴムは、屈折率の調整により得られる硬化物の透明性を高めることができ、良好な外観および耐衝撃性のバランスに優れたものを得る場合には、より好ましい。また、ブタジエン−アクリレートゴムは、アクリレートの導入により、ブタジエンの二重結合のゴム中の濃度が低くなるため、耐候性や耐熱性が良好になり、そのような特性が必要な場合は、好ましい。
【００５２】
また、前記コア層の形成に用いるアクリルゴムを構成するモノマーとしては、例えば、メチル（メタ）アクリレート、エチル（メタ）アクリレート、ブチル（メタ）アクリレート、２−エチルヘキシル（メタ）アクリレート、オクチル（メタ）アクリレート、ドデシル（メタ）アクリレート、ステアリル（メタ）アクリレート、ベヘニル（メタ）アクリレートなどの炭素数１〜２２のアルキル（メタ）アクリレート類；フェノキシエチル（メタ）アクリレート、ベンジル（メタ）アクリレートなどの炭素数６〜２０の芳香環含有（メタ）アクリレート；２−ヒドロキシエチル（メタ）アクリレート、４−ヒドロキシブチル（メタ）アクリレートなどの炭素数１〜２０のヒドロキシアルキル（メタ）アクリレート類；グリシジル（メタ）アクリレート、グリシジルアルキル（メタ）アクリレートなどのグリシジル（メタ）アクリレート類；アルコキシアルキル（メタ）アクリレート類；アリル（メタ）アクリレート、アリルアルキル（メタ）アクリレートなどのアリルアルキル（メタ）アクリレート類；モノエチレングリコールジ（メタ）アクリレート、トリエチレングリコールジ（メタ）アクリレート、テトラエチレングリコールジ（メタ）アクリレートなどの多官能性（メタ）アクリレート類などが挙げられる。これらの（メタ）アクリレート系モノマーは、単独で用いても、２種以上を組み合わせて用いてもよい。好ましくは炭素数１〜２０のアルキル（メタ）アクリレート類、アリル（メタ）アクリレート類であり、より好ましくはエチル（メタ）アクリレート、ブチル（メタ）アクリレート、２−エチルヘキシル（メタ）アクリレート、アリル（メタ）アクリレートである。
【００５３】
上記第１モノマーと共重合可能なビニル系モノマー（第２モノマー）としては、例えば、スチレン、α−メチルスチレン、モノクロロスチレン、ジクロロスチレンなどのビニルアレーン類；アクリル酸、メタクリル酸などのビニルカルボン酸類；アクリロニトリル、メタクリロニトリルなどのビニルシアン類；塩化ビニル、臭化ビニル、クロロプレンなどのハロゲン化ビニル類；酢酸ビニル；エチレン、プロピレン、ブチレン、イソブチレンなどのアルケン類;ジアリルフタレート、トリアリルシアヌレート、トリアリルイソシアヌレート、ジビニルベンゼンなどの多官能性モノマーなどが挙げられる。これらのビニル系モノマーは、単独で用いても、２種以上を組み合わせて用いてもよい。特に好ましくはスチレンである。
【００５４】
また、前記コア層を構成し得るポリシロキサンゴムとしては、例えば、ジメチルシロキサン、ジエチルシロキサン、メチルフェニルシロキサン、ジフェニルシロキサン、ジメチルシロキサン−ジフェニルシロキサンなどの、アルキル或いはアリール２置換シリルオキシ単位から構成されるポリシロキサン系ポリマーや、側鎖のアルキルの一部が水素原子に置換されたオルガノハイドロジェンシロキサンなどの、アルキル或いはアリール１置換シロキサン単位から構成されるポリシロキサン系ポリマーが挙げられる。これらのポリシロキサン系ポリマーは、単独で用いても、２種以上を組み合わせて用いてもよい。さらには、（メタ）アクリレート系ゴムと組み合わせた、（メタ）アクリレート系ゴム／ポリシロキサンゴムからなる複合ゴムを用いてもよい。中でも、ジメチルシロキサンゴム、メチルフェニルシロキサンゴム、ジメチルシロキサン／ブチルアクリレート複合ゴムが硬化物に耐熱性を付与する上で好ましく、ジメチルシロキサンゴムおよびジメチルシロキサン／ブチルアクリレート複合ゴムが容易に入手できて経済的でもあることから最も好ましい。
前記コア層がポリシロキサンゴムから形成される態様において、ポリシロキサン系ポリマー部位は、硬化物の耐熱性を損なわないために、コア層全体を１００重量％として少なくとも１０重量％以上含有していることが好ましい。  
【００５５】
コアシェルポリマー（Ｆ）の注型用エポキシ樹脂組成物中での分散安定性を保持する観点から、コア層は、上記モノマーを重合してなるポリマー成分やポリシロキサン系ポリマー成分に架橋構造が導入されていることが好ましい。架橋構造の導入方法としては、一般的に用いられる手法を採用することができる。例えば、上記モノマーを重合してなるポリマー成分に架橋構造を導入する方法としては、ポリマー成分を構成するモノマーに多官能性モノマーやメルカプト基含有化合物等の架橋性モノマーを添加し、次いで重合する方法などが挙げられる。また、ポリシロキサン系ポリマーに架橋構造を導入する方法としては、重合時に多官能性のアルコキシシラン化合物を一部併用する方法や、ビニル反応性基、メルカプト基、メタクリロイル基などの反応性基をポリシロキサン系ポリマーに導入し、その後ビニル重合性のモノマーあるいは有機過酸化物などを添加してラジカル反応させる方法、あるいは、ポリシロキサン系ポリマーに多官能性モノマーやメルカプト基含有化合物などの架橋性モノマーを添加し、次いで重合する方法などが挙げられる。
【００５６】
前記多官能性モノマーとしては、ブタジエンは含まれず、アリル（メタ）アクリレート、アリルアルキル（メタ）アクリレート等のアリルアルキル（メタ）アクリレート類；アリルオキシアルキル（メタ）アクリレート類；（ポリ）エチレングリコールジ（メタ）アクリレート、ブタンジオールジ（メタ）アクリレート、エチレングリコールジ（メタ）アクリレート、トリエチレングリコールジ（メタ）アクリレート、テトラエチレングリコールジ（メタ）アクリレート等の（メタ）アクリル基を２個以上有する多官能（メタ）アクリレート類；ジアリルフタレート、トリアリルシアヌレート、トリアリルイソシアヌレート、ジビニルベンゼン等が挙げられる。特に好ましくはアリルメタアクリレート、トリアリルイソシアヌレート、ブタンジオールジ（メタ）アクリレート、及びジビニルベンゼンである。
【００５７】
本発明において、コア層は単層構造であることが多いが、多層構造であってもよい。また、コア層が多層構造の場合は、各層のポリマー組成が各々相違していてもよい。
【００５８】
コアシェルポリマーにおける、コア層の比率としては、エポキシ樹脂組成物の粘度の観点から、８０〜９５重量％が好ましく、８２〜９３重量％がより好ましい。コア層の比率が小さいと、エポキシ樹脂組成物の粘度が高くなり、取り扱い性が悪くなる。コア成分量があまりにも多い場合、コアシェルポリマーの調製が難しくなる（合成自体は、可能であるが、反応液から実用的な形態で取り出すことが難しくなる）。なお、コアシェルポリマー中のコア層の比率は、赤外分光分析のスペクトルの吸光度比から測定できる。
また、コアシェルポリマー（Ｆ）のメチルエチルケトン（ＭＥＫ）不溶分量は、９３重量％以上が好ましく、９５重量％以上がより好ましく、９７重量％以上がさらに好ましく、９８重量％以上がさらにより好ましい。９３重量％未満の場合には、エポキシ樹脂組成物の粘度が上昇する傾向がある。
【００５９】
コアシェルポリマー（Ｆ）のＭＥＫ不溶分量の算出方法としては、先ず、コアシェルポリマー（Ｆ）を含有する水性ラテックスを凝固・脱水し、最後に乾燥してポリマー微粒子のパウダーあるいはフィルムを得る。次いで、得られたコアシェルポリマー約２ｇを秤量してメチルエチルケトン（ＭＥＫ）１００ｇに２３℃で２４時間浸漬する。その後、得られたＭＥＫ不溶分を分離し、乾燥して重量を計り、測定に使用したコアシェルポリマーの重量に対する重量分率（％）をＭＥＫ不溶分量として算出する。
【００６０】
コアシェルポリマー（Ｆ）の最も外側に存在するシェル層、すなわちシェルポリマーは、本発明に係る、コアシェルポリマー（Ｆ）と液状エポキシ樹脂（Ｂ）との相溶性を制御する。本発明では、注型用エポキシ樹脂組成物の硬化物中においてコアシェルポリマーを効果的に分散させる役割をする。
【００６１】
このようなシェルポリマーは、好ましくは前記コア層にグラフトしている。より正確には、シェルポリマーの形成に用いるモノマー成分が、コア層を形成するコアポリマーにグラフト重合して、実質的にシェルポリマーとコアポリマーとが化学結合していることが好ましい。
即ち、好ましくは、シェルポリマーは、コアポリマーの存在下に前記シェル形成用モノマーをグラフト重合させることで形成され、このようにすることで、このコアポリマーにグラフト重合されており、コアポリマーの一部又は全体を覆っている。この重合操作は、水性のポリマーラテックス状態で調製され存在するコアポリマーのラテックスに対して、シェルポリマーの構成成分であるモノマーを加えて重合させることで実施できる。
【００６２】
シェル層形成用モノマーとしては、コアシェルポリマーの注型用エポキシ樹脂組成物中での相溶性及び分散性の点から、例えば、後述する通り、芳香族ビニルモノマー、ビニルシアンモノマー、アルキル（メタ）アクリレートモノマー、グリシジル（メタ）アクリレート、アリル（メタ）アクリレート等が好ましい。
【００６３】
硬化物中でコアシェルポリマーの分散状態をコントロールするために、シェル層形成用モノマーとして、エポキシ基、オキセタン基、水酸基、アミノ基、イミド基、カルボン酸基、カルボン酸無水物基、環状エステル、環状アミド、ベンズオキサジン基、及びシアン酸エステル基からなる群から選ばれる１種以上を含有する反応性基含有モノマーを含有させてもよい。この場合、エポキシ基を有するモノマーが好ましい。反応性基含有モノマーは、前記液状エポキシ樹脂（Ｂ）と前記液状酸無水物（Ｄ）との反応に参加して化学結合を形成させるので、分散状態の変動を抑えることができる。
【００６４】
前記エポキシ基を有するモノマーは、シェル形成用モノマー１００重量％中に、１０重量％以下含まれていることが好ましく、さらに５重量％以下がより好ましい。エポキシ基を有するモノマーがシェル形成用モノマー中の１０重量％より多い場合、注型用エポキシ樹脂組成物の貯蔵安定性が悪くなり好ましくない。したがって、高度に貯蔵安定性を高める必要がある場合、エポキシ基を有するモノマーを使用しないことが好ましい。
【００６５】
また、シェル層形成用モノマーとして、二重結合を２個以上有する多官能性モノマーを使用すると、シェル層に架橋構造が導入される。このため、注型用エポキシ樹脂組成物中のエポキシ樹脂成分などがコアシェルポリマーに膨潤するのを防止し、また、注型用エポキシ樹脂組成物の粘度が低く取扱い性がよくなる傾向があることから、二重結合を２個以上有する多官能性モノマーの使用が好ましい場合がある。一方、得られる硬化物の強靱化（タフネス）改良効果を最大化するには、シェル層形成用モノマーとして、二重結合を２個以上有する多官能性モノマーを使用しないことが好ましい。
【００６６】
前記二重結合を２個以上有する多官能性モノマーの具体例としては、上述の多官能性モノマーと同じモノマーが例示されるが、好ましくはアリルメタクリレート、トリアリルイソシアヌレートである。
【００６７】
多官能性モノマーは、使用する場合、シェル形成用モノマー１００重量％中に、０．５〜１０重量％含まれていることが好ましく、より好ましくは１〜５重量％である。
前記芳香族ビニルモノマーの具体例としては、スチレン、α−メチルスチレン、ｐ−メチルスチレン、ジビニルベンゼン等が挙げられる。
【００６８】
前記ビニルシアンモノマーの具体例としては、アクリロニトリル、又はメタクリロニトリル等が挙げられる。
【００６９】
前記アルキル（メタ）アクリレートモノマーの具体例としては、メチル（メタ）アクリレート、エチル（メタ）アクリレート、ブチル（メタ）アクリレート、ヒドロキシエチル（メタ）アクリレート、ヒドロキシブチル（メタ）アクリレート等が挙げられる。
【００７０】
前記エポキシ基を有するモノマーの具体例としては、グリシジル（メタ）アクリレート、４−ヒドロキシブチル（メタ）アクリレートグリシジルエーテル、アリルグリシジルエーテル等が挙げられる。特に、グリシジルメタクリレートが安定性およびその反応性から好ましい。
【００７１】
本発明では、例えば、スチレン０〜５０重量％（好ましくは１〜５０重量％、より好ましくは５〜５０重量％）、メチルメタクリレート０〜１００重量％（好ましくは５０〜９９重量％、より好ましくは７０〜９５重量％）、グリシジルメタクリレート０〜１０重量％（好ましくは１〜１０重量％、より好ましくは３〜１０重量％）を組み合わせて１００重量％にしたシェル形成用モノマーのポリマーであるシェル層とすることが好ましい。これにより、所望の強靭化効果と機械特性をバランス良く実現することができる。特に、メチルメタクリレートを主要な構成成分として含ませることで、前記エポキシ樹脂（Ｂ）と前記酸無水物（Ｄ）との反応により得られる硬化物との親和性が適度になり好ましい。
これらのモノマー成分は、単独で用いても２種以上を組み合わせて用いてもよい。
シェル層は、上記モノマー成分の他に、他のモノマー成分を含んで形成されてもよい。
【００７２】
コアシェルポリマー（Ｆ）における、シェル層の割合は、コアシェルポリマー全体を１００重量％として、５〜２０重量％が好ましく、７〜１８重量％がより好ましい。シェル層の割合が多すぎる場合や少なすぎる場合は、コアシェルポリマー中のゴム含量が８０〜９５重量％の範囲から外れ、エポキシ樹脂組成物の取り扱い性が悪くなる。
【００７３】
本発明のコアシェルポリマー（Ｆ）の算術数平均粒子径は、エポキシ樹脂組成物の粘度と耐熱衝撃性のバランスの観点から、０．０３〜０．４μｍが好ましく、０．０５〜０．３μｍがより好ましく、０．０５〜０．２μｍがさらに好ましい。前記算術数平均粒子径が小さい場合、エポキシ樹脂組成物の粘度が高くなり、注型が難しくなる。また、それが大きい場合、エポキシ樹脂の硬化物の耐熱衝撃性が低下する。
【００７４】
前記コアシェルポリマー（Ｆ）の注型用エポキシ樹脂組成物に占める割合（配合量）としては、耐熱衝撃性と組成物粘度のバランスの観点から、（Ａ）＋（Ｂ）＋（Ｃ）＋（Ｄ）＋（Ｅ）＋（Ｆ）＝１００重量％として、０．３〜１０重量％であることが好ましく、１〜６重量％であることがより好ましく、１．５〜５重量％であることがさらに好ましい。コアシェルポリマー（Ｆ）が多いと、硬化物の耐熱衝撃性が改善するが、組成物の粘度が高くなる。
【００７５】
≪コアシェルポリマー（Ｆ）の製造方法≫
（コア層の製造方法）
本発明で用いるコアシェルポリマー（Ｆ）を構成するコア層を形成するポリマーが、ジエン系モノマー（共役ジエン系モノマー）および（メタ）アクリレート系モノマーから選ばれる少なくとも１種のモノマー（第１モノマー）を含んで構成される場合には、コア層の形成は、例えば、乳化重合、懸濁重合、マイクロサスペンジョン重合などによって製造することができ、例えばＷＯ２００５／０２８５４６号公報に記載の方法を用いることができる。
【００７６】
また、コア層を形成するポリマーがポリシロキサン系ポリマーを含んで構成される場合には、コア層の形成は、例えば、乳化重合、懸濁重合、マイクロサスペンジョン重合などによって製造することができ、例えばＥＰ１３３８６２５号公報に記載の方法を用いることができる。
【００７７】
（シェル層の形成方法）
シェル層は、シェル層形成用モノマーを、公知のラジカル重合により重合することによって形成することができる。コア層をコアシェルポリマー粒子前駆体のエマルジョンとして得た場合には、シェル層形成用モノマーの重合は乳化重合法により行うことが好ましく、例えば、ＷＯ２００５／０２８５４６号公報に記載の方法に従って製造することができる。
【００７８】
乳化重合において用いることができる乳化剤（分散剤）としては、ジオクチルスルホコハク酸やドデシルベンゼンスルホン酸などに代表されるアルキルまたはアリールスルホン酸、アルキルまたはアリールエーテルスルホン酸、ドデシル硫酸に代表されるアルキルまたはアリール硫酸、アルキルまたはアリールエーテル硫酸、アルキルまたはアリール置換燐酸、アルキルまたはアリールエーテル置換燐酸、ドデシルザルコシン酸に代表されるＮ−アルキルまたはアリールザルコシン酸、オレイン酸やステアリン酸などに代表されるアルキルまたはアリールカルボン酸、アルキルまたはアリールエーテルカルボン酸などの各種の酸類、これら酸類のアルカリ金属塩またはアンモニウム塩などのアニオン性乳化剤（分散剤）；アルキルまたはアリール置換ポリエチレングリコールなどの非イオン性乳化剤（分散剤）；ポリビニルアルコール、アルキル置換セルロース、ポリビニルピロリドン、ポリアクリル酸誘導体などの分散剤が挙げられる。これらの乳化剤（分散剤）は、単独で用いても、２種以上を組み合わせて用いてもよい。
【００７９】
コアシェルポリマーの水性ラテックスの分散安定性に支障を来さない限り、乳化剤（分散剤）の使用量は少なくすることが好ましい。また、乳化剤（分散剤）は、その水溶性が高いほど好ましい。水溶性が高いと、乳化剤（分散剤）の水洗除去が容易になり、最終的に得られる硬化物への悪影響を容易に防止できる。
【００８０】
乳化重合法の開始剤として、２，２’−アゾビスイソブチロニトリル、有機過酸化物、過酸化水素、過硫酸カリウム、過硫酸アンモニウムなどの熱分解型開始剤が良く知られているが、本発明においては、有機過酸化物が特に好ましい。
【００８１】
好ましい有機過酸化物として、ｔ−ブチルパーオキシイソプロピルカーボネート、パラメンタンハイドロパーオキサイド、クメンハイドロパーオキサイド、ジクミルパーオキサイド、ｔ−ブチルハイドロパーオキサイド、ジ−ｔ−ブチルパーオキサイド、ジ−ｔ−ヘキシルパーオキサイドなどを挙げることができる。なかでも、１０時間半減期の熱分解温度（以下、Ｔ１０ともいう）が１２０℃以上である、ジ−ｔ−ブチルパーオキサイド（Ｔ１０：１２４℃）、パラメンタンハイドロパーオキサイド（Ｔ１０：１２８℃）、クメンハイドロパーオキサイド（Ｔ１０：１５８℃）、ｔ−ブチルハイドロパーオキサイド（Ｔ１０：１６７℃）などの有機過酸化物を使用することが、コアシェルポリマーのＭＥＫ不溶分量を高くできる点で好ましい。
【００８２】
また有機過酸化物と、必要に応じてナトリウムホルムアルデヒドスルホキシレート、グルコースなどの還元剤、および必要に応じて硫酸鉄（ＩＩ）などの遷移金属塩、さらに必要に応じてエチレンジアミン四酢酸二ナトリウムなどのキレート剤、さらに必要に応じてピロリン酸ナトリウムなどのリン含有化合物などを併用したレドックス型開始剤を使用することが好ましい。
【００８３】
レドックス型開始剤を用いた場合には、前記過酸化物が実質的に熱分解しない低い温度でも重合を行うことができ、重合温度を広い範囲で設定できるようになり好ましい。
前記開始剤の使用量、レドックス型開始剤を用いる場合には前記還元剤・遷移金属塩・キレート剤などの使用量は公知の範囲で用いることができる。
【００８４】
また、要すれば連鎖移動剤も使用できる。該連鎖移動剤は通常の乳化重合で用いられているものであればよく、特に限定されない。
【００８５】
前記連鎖移動剤の具体例としては、ｔ−ドデシルメルカプタン、ｎ−オクチルメルカプタン、ｎ−テトラデシルメルカプタン、ｎ−ヘキシルメルカプタンなどがあげられる。
重合に際しての重合温度、圧力、脱酸素などの条件は、公知の範囲のものが適用できる。
【００８６】
＜その他の配合成分＞
本発明では、必要に応じて、その他の配合成分を使用することができる。その他の配合成分としては、酸化カルシウムなどの脱水剤、水酸化アルミニウムなどの耐トラッキング低減剤・難燃剤、酸化アルミニウムのような放熱フィラー、シランカップリング剤、消泡剤、沈降防止剤、顔料や染料等の着色剤、体質顔料、紫外線吸収剤、酸化防止剤、安定化剤（ゲル化防止剤）、可塑剤、レベリング剤、帯電防止剤、難燃剤、滑剤、減粘剤、低収縮剤、有機質充填剤、熱可塑性樹脂、乾燥剤、分散剤等が挙げられる。特にシランカップリング剤は、シリカと樹脂との接着性を改良することから、特に好ましい。具体例としては、３−グリシジルオキシプロピルトリメトキシシラン、３−グリシドキシプロピルメチルジメトキシシラン、３−アミノプロピルトリメトキシシランなどが挙げられる。使用量は、シリカに対して０．１〜２重量％が好ましい。また、注型用エポキシ樹脂組成物は、気泡を極力減らす必要があるので、消泡剤を配合中に添加することが好ましい。消泡剤としては、例えば、シリコーン系、フッ素系、アクリル系、ポリオキシエチレン系、ポリオキシプロピレン系等の消泡剤より適宜選択すればよい。具体的な例としては、ビックケミー社のＢＹＫ−Ａ５００やＢＹＫ−１７９０などを挙げることができる。使用量は、液状エポキシ樹脂（Ｂ）１００重量部に対して、０．０１〜４重量部を使用することが好ましい。
【００８７】
また、注型用エポキシ樹脂組成物の貯蔵安定性を高めることから、沈降防止剤を配合することが好ましい。沈降防止剤としては、エポキシ樹脂組成物のチキソ性を高める添加剤、例えばヒュームドシリカや微粉末有機ベントナイトなどが好ましい。沈降防止剤の使用量は、液状エポキシ樹脂（Ｂ）１００重量部に対して０．１〜５重量部使用することが好ましい。難燃剤としては、水酸化アルミニウムなどの無機難燃剤を液状エポキシ樹脂（Ｂ）１００重量部に対して１０〜２００重量部使用することが好ましい。
【００８８】
＜注型用エポキシ樹脂組成物の製法＞
本発明の注型用エポキシ樹脂組成物は、シリカ粉末（Ａ）を主成分とし、液状エポキシ樹脂（Ｂ）、ポリエーテルポリオール（Ｃ）、液状酸無水物（Ｄ）、硬化促進剤（Ｅ）およびコアシェルポリマー（Ｆ）から構成せしめられる硬化性樹脂組成物（（Ｂ）〜（Ｆ）成分からなる）がシリカ粉末（Ａ）のバインダーとして配合される。  
【００８９】
前記配合において、コアシェルポリマー（Ｆ）を１次粒子の状態で前記液状エポキシ樹脂（Ｂ）に、一旦分散させた分散物を用いることが、前記注型用エポキシ樹脂組成物の粘度を制御しやすい点で好ましい。
【００９０】
コアシェルポリマー（Ｆ）を前記液状エポキシ樹脂（Ｂ）に１次粒子の状態で分散させた前記分散物を得る方法は、種々の方法が利用できるが、例えば水性ラテックス状態で得られたコアシェルポリマー（Ｆ）を液状エポキシ樹脂（Ｂ）と接触させた後、水等の不要な成分を除去する方法、コアシェルポリマー（Ｆ）を一旦有機溶媒に抽出後に液状エポキシ樹脂（Ｂ）と混合してから有機溶媒を除去する方法等が挙げられるが、ＷＯ２００５／０２８５４６に記載の方法を利用することが好ましい。その具体的な製造方法は、順に、コアシェルポリマー（Ｆ）を含有する水性ラテックス（詳細には、乳化重合によってコアシェルポリマーを製造した後の反応混合物）を、２０℃における水に対する溶解度が５％以上４０％以下の有機溶媒と混合した後、さらに過剰の水と混合して、コアシェルポリマーを凝集させる第１工程と、凝集したコアシェルポリマー（Ｆ）を液相から分離・回収した後、再度有機溶媒と混合して、コアシェルポリマー（Ｆ）の有機溶媒溶液を得る第２工程と、有機溶媒溶液をさらに液状エポキシ樹脂（Ｂ）と混合した後、前記有機溶媒を留去する第３工程とを含んで調製されることが好ましい。
【００９１】
液状エポキシ樹脂（Ｂ）は、２３℃で液状であると、前記第３工程が容易となる為、好ましい。「２３℃で液状」とは、軟化点が２３℃以下であることを意味し、２３℃で流動性を示すものである。
【００９２】
上記の工程を経て得た、液状エポキシ樹脂（Ｂ）にコアシェルポリマー（Ｆ）が１次粒子の状態で分散した組成物（以下、１次粒子分散組成物ともいう）に、必要があれば、液状エポキシ樹脂（Ｂ）を加えて、１次粒子分散組成物を適宜希釈し、更に、シリカ粉末（Ａ）、液状酸無水物（Ｄ）、硬化促進剤（Ｅ）を追加混合し、また必要があれば前記その他配合成分を混合する事により、コアシェルポリマー（Ｆ）が分散（好ましくは一次分散）した本発明の注型用エポキシ樹脂組成物が得られる。
【００９３】
一方、塩析等の方法により凝固させた後に乾燥させて得た、粉体状のコアシェルポリマー（Ｆ）は、３本ペイントロールやロールミル、ニーダー等の高い機械的せん断力を有する分散機を用いて、液状エポキシ樹脂（Ｂ）中に再分散することが可能である。この際、液状エポキシ樹脂（Ｂ）とコアシェルポリマー（Ｆ）の混合物に、高温で機械的せん断力を与えることで、コアシェルポリマー（Ｆ）が液状エポキシ樹脂（Ｂ）中に効率良く分散することを可能にする。分散させる際の温度は、５０〜２００℃が好ましく、７０〜１７０℃がより好ましく、８０〜１５０℃が更に好ましく、９０〜１２０℃が特に好ましい。温度が５０℃よりも小さいと、十分にコアシェルポリマー（Ｆ）が分散しない場合があり、２００℃よりも大きいと、液状エポキシ樹脂（Ｂ）とコアシェルポリマー（Ｆ）が熱劣化する場合がある。
【００９４】
また、本発明の注型用エポキシ樹脂組成物は、シリカ粉末（Ａ）、液状エポキシ樹脂（Ｂ）、液状酸無水物（Ｄ）、硬化促進剤（Ｅ）、コアシェルポリマー（Ｆ）を主成分と硬化成分の２液として混合して調製してもよい。例えば、シリカ粉末（Ａ）、液状エポキシ樹脂（Ｂ）およびコアシェルポリマー（Ｆ）の混合成分を主成分とし、液状酸無水物（Ｄ）、硬化促進剤（Ｅ）、場合によりシリカ粉末（Ａ）を含めた混合成分を硬化成分としてから混合して本発明の注型用エポキシ樹脂組成物を調製してもよい。
【００９５】
＜硬化物＞
本発明には、上記注型用エポキシ樹脂組成物を硬化して得られる硬化物が含まれる。特定のポリエーテルポリオールとコアシェルポリマーを併用することで、得られた硬化物は耐熱性および耐熱衝撃性に優れる。
【００９６】
本発明の硬化物の衝撃強度は、例えば１１ｋJ／ｍ2超であり、好ましくは１２ｋJ／ｍ2以上５０ｋＪ／ｍ2以下である。衝撃強度は、ＪＩＳ  Ｋ７１１１−１により測定可能である。
本発明の硬化物の曲げ強度は、８０ＭＰａ以上２００ＭＰａ以下であることが好ましい。曲げ強度は、ＪＩＳ  Ｋ７１７１に準拠して測定できる。
【００９７】
本発明の硬化物のガラス転移温度は、例えば１００℃以上、好ましくは１０５℃以上、さらに好ましくは１１０℃以上１６０℃以下である。
ガラス転移温度は、従来公知の示差走査熱量計により求めることができる。
【００９８】
本発明の硬化物の耐熱衝撃性指数は、例えば２０超であり、好ましくは２２以上、より好ましくは２３以上、さらに好ましくは２５以上、さらにより好ましくは３０以上５０程度である。耐熱衝撃性指数は、１５０℃〜−４０℃を１サイクルとして硬化物に対して５０回行い、硬化物のクラックの平均値を耐熱衝撃指数とするものであり、５０サイクルでクラックが発生しないものは＞５０とし、クラックが発生したサイクル数の平均値を当該指数としてもよい。ポリエーテルポリオールとコアシェルポリマーの併用により、耐熱衝撃性は顕著に改善される。
【００９９】
＜用途＞
本発明の組成物は、耐熱性および耐熱衝撃性に優れることから、電子機器等の絶縁処理に好適である。本発明の組成物を用いる好適な具体例は、前記注型用エポキシ樹脂組成物の硬化物で必要な部分が封止又は保護されたコイル、コンデンサ若しくは抵抗体、又は当該コイル、コンデンサ、若しくは抵抗体を組み込んだ電気・電子機器である。加えて、本発明の組成物は、前記注型用エポキシ樹脂組成物の硬化物を電気絶縁部材として使用した固体絶縁開閉装置に好適に使用されてもよい。
【０１００】
本願は、２０１４年９月１１日に出願された日本国特許出願第２０１４−１８５６０８号に基づく優先権の利益を主張するものである。２０１４年９月１１日に出願された日本国特許出願第２０１４−１８５６０８号の明細書の全内容が、本願に参考のため援用される。
【実施例】
【０１０１】
以下、実施例および比較例によって本発明をより詳細に説明するが、本発明はこれらに限定されるものではなく、前・後記の趣旨に適合し得る範囲で適宜変更して実施することが可能であり、それらはいずれも本発明の技術的範囲に包含される。なお下記実施例および比較例において「部」および「％」とあるのは、重量部または重量％を意味する。【０１０２】
なお、以下の製造例、実施例および比較例における測定および試験は次のように行った。【０１０３】
［１］ポリマー粒子の平均粒子径の測定
水性ラテックスに分散しているポリマー粒子の算術数平均粒子径（Ｍｎ）は、マイクロトラックＵＰＡ１５０（日機装株式会社製）を用いて測定した。脱イオン水で希釈したものを測定試料として用いた。【０１０４】
［２］シリカの重量平均粒子径（メジアン径Ｄ５０）の測定
シリカの重量平均粒子径（メジアン径Ｄ５０）は、マイクロトラックＭＴ３０００ＥＸ（日機装株式会社製）を用いて測定した。１％のドデシルベンゼンスルホン酸ナトリウム水溶液を撹拌しながら、０．５ｇのシリカを投入して分散させ測定試料を作製した。測定は、水の屈折率、およびシリカの屈折率を入力し、計測時間２０秒、Ｓｉｇｎａｌ  Ｌｅｖｅｌが緑色範囲内になるように試料濃度を調整して行った。【０１０５】
［３］コアシェルポリマーのＭＥＫ不溶分量の測定
ラテックスから乾燥させて得られたコアシェルポリマーの２ｇを２３℃にて、ＭＥＫ１００ｇに２４時間浸漬した後にＭＥＫ不溶分を遠心分離した。得られた不溶分を乾燥させて重量を計り、コアシェルポリマーの重量に対するＭＥＫ不溶分の重量分率（％）を算出した。【０１０６】
［４］硬化物の耐熱衝撃性の評価
エポキシ樹脂組成物を鉄製六角ナット（Ｍ８）が中心に埋め込まれるようにセットされた型枠に注型して、加熱硬化した（硬化条件は、実施例の文中に示す）。得られた直径３０ｍｍ、高さ９ｍｍの硬化物を各３個、１５０℃１時間〜−４０℃１時間を１サイクルとするヒートサイクルテストを５０サイクル行った。硬化物にクラックが発生したサイクル数を記録し、３つの平均値を耐熱衝撃性指数とした。値が大きい程、高い耐熱衝撃性を示す。５０サイクルでクラック発生しなかったものは、＞５０と表した。なお、例えば、３つのうち、２つが＞５０であり、１つが４０である場合は、５０、５０、４０として、平均値を算出した。【０１０７】
［５］硬化物のガラス転移温度（Ｔｇ）の測定
上記［４］硬化物の耐熱衝撃性の評価と同様にして硬化物を得た。ただし、六角ナットは用いなかった。得られた硬化物をダイヤモンドカッターにより切削した。２０ｍｇの硬化物を用いて、セイコーインスツルメント社製の示差走査熱量計ＤＳＣ２２０Ｃにより窒素フロー下で測定した。測定方法は、５０℃から２２０℃まで１分間２０℃の昇温速度で昇温し、その後ただちに１分間４０℃で５０℃まで温度を下げることにより熱履歴を消した。その後、５０℃から２２０℃まで１分間２０℃の昇温速度で昇温してガラス転移温度を測定した。【０１０８】
［６］硬化物の衝撃強度の評価
衝撃強度の評価は、シャルピー試験により行った。ＪＩＳ  Ｋ７１１１−１に準じて、２３℃でのノッチなしのシャルピーフラットワイズ衝撃試験により評価した。使用した試験片のサイズは、５０ｍｍ（長さ）×６ｍｍ（幅）×５ｍｍ（厚み）である。【０１０９】
［７］硬化物の曲げ強度の評価
ＪＩＳ  Ｋ７１７１に準じて、２３℃で曲げ試験により、硬化部の曲げ強度を測定した。使用した試験片のサイズは、１００ｍｍ（長さ）×１０ｍｍ（幅）×５ｍｍ(厚み)である。【０１１０】
実施例および比較例において用いたシリカ粉末（Ａ）、液状エポキシ樹脂（Ｂ）、ポリエーテルポリオール（Ｃ）、液状酸無水物（Ｄ）、硬化促進剤（Ｅ）およびコアシェルポリマー（Ｆ）を示す。なお、コアシェルポリマー（Ｆ）がエポキシ樹脂（Ｂ）に分散したものを分散物（Ｇ）とした。【０１１１】
＜シリカ粉末（Ａ）＞
Ａ−１：クリスタライトＣＭＣ−１２Ｓ（（株）龍森製、メジアン径Ｄ５０：６μｍ）
Ａ−２：ミリシル（ＭＩＬＬＩＳＩＬ）Ｍ１０（シベルコエヌヴィ（ＳＩＢＥＬＣＯ  Ｎ．Ｖ．）製、メジアン径Ｄ５０：２３μｍ）【０１１２】
＜液状エポキシ樹脂（Ｂ）＞
Ｂ−１：ビスフェノールＡジグリシジルエーテル（三菱化学（株）製ｊＥＲ８２８ＥＬ、エポキシ当量１８４〜１９４）
Ｂ−２：ビスフェノールＦジグリシジルエーテル（モーメンティヴ社製Ｅｐｉｋｏｔｅ８６２、エポキシ当量１６５〜１７３）【０１１３】
＜ポリエーテルポリオール（Ｃ）＞
Ｃ１−１：平均分子量１０００のポリプロピレングリコール（ジオールタイプ、三井化学（株）製アクトコールＤ−１０００）
Ｃ１−２：平均分子量２０００のポリプロピレングリコール（ジオールタイプ、三井化学（株）製アクトコールＤ−２０００）
Ｃ１−３：平均分子量１０００のポリテトラメチレングリコール（ジオールタイプ、三菱化学（株）製ＰＴＭＧ１０００）
Ｃ１−４：平均分子量１０００のポリオキシプロピレングリセリルエーテル（トリオールタイプ、三井化学（株）製アクトコールＴ−１０００）
Ｃ２−１：平均分子量３０００のポリプロピレングリコール（ジオールタイプ、三井化学（株）製アクトコールＤ−３０００）
Ｃ２−２：平均分子量４０００のポリプロピレングリコール（ジオールタイプ、三井化学（株）製アクトコールＤ−４０００）
Ｃ２−３：平均分子量３０００のポリオキシプロピレングリセリルエーテル（トリオールタイプ、三井化学（株）製アクトコールＴ−３０００）【０１１４】
＜液状酸無水物（Ｄ）＞
Ｄ−１：メチルテトラヒドロフタル酸無水物（日立化成（株）製ＨＮ２２００，ＭＴＨＰＡ）
Ｄ−２：メチルヘキサヒドロフタル酸無水物とヘキサヒドロフタル酸無水物の７対３混合物（新日本理化（株）製リカシッドＭＨ７００）【０１１５】
＜硬化促進剤（Ｅ）＞
Ｅ−１：２−エチル−４−メチルイミダゾール（四国化成工業（株）製キュアゾール２Ｅ４ＭＺ）
Ｅ−２：テトラｎ−ブチルホスホニウムｏ，ｏ−ジエチルホスホロジチオネート（日本化学工業（株）製ヒシコーリンＰＸ−４ＥＴ）【０１１６】
＜コアシェルポリマー（Ｆ）＞
Ｆ−１〜Ｆ−５：Ｆ−１〜Ｆ−３は、コアの主成分がブタジエンゴムコアであるコアシェルポリマー、Ｆ−４はコアの主成分がポリオルガノシロキサンゴムであるコアシェルポリマー、Ｆ−５はコアの主成分がアクリルゴムであるコアシェルポリマーである。詳細は、下記製造例に記載する通りである。
Ｆ−６：市販品。ダウケミカル製パラロイドＥＸＬ−２６５５。赤外分光分析法により推定したゴム量は、ブタジエンゴム約７０％、ＭＥＫ不溶分量は、９５％であった。
以下に、コアシェルポリマー（Ｆ−１〜Ｆ−５）の製造例およびコアシェルポリマー（Ｆ−１〜Ｆ−５）が液状エポキシ樹脂（Ｂ−１）あるいは（Ｂ−２）に分散した分散物（Ｇ−１〜Ｇ−５）の製造例を示す。【０１１７】
（コアシェルポリマーの製造例）
１．コア層の形成
製造例１−１；ポリブタジエンゴムラテックス（Ｒ−１）の調製
耐圧重合機中に、脱イオン水２００部、リン酸三カリウム０．０３部、リン酸二水素カリウム０．２５部、エチレンジアミン四酢酸二ナトリウム（ＥＤＴＡ）０．００２部、硫酸第一鉄・７水和塩（Ｆｅ）０．００１部およびドデシルベンゼンスルホン酸ナトリウム（ＳＤＳ）０．２部を投入し、撹拌しつつ十分に窒素置換を行なって酸素を除いた後、ブタジエン（ＢＤ）１００部を系中に投入し、４５℃に昇温した。パラメンタンハイドロパーオキサイド（ＰＨＰ）０．０１５部、続いてナトリウムホルムアルデヒドスルホキシレート（ＳＦＳ）０．０４部を投入し重合を開始した。重合開始から４時間目に、ＳＤＳ０．３部、ＰＨＰ０．０１部、ＥＤＴＡ０．００１５部およびＦｅ０．００１部を投入した。さらに重合から７時間目に、ＳＤＳ０．４部を投入した。重合１０時間目に減圧下残存モノマーを脱揮除去して重合を終了し、ポリブタジエンゴム粒子を含むラテックス（Ｒ−１）を得た。重合反応率は９９％以上であった。得られたラテックスに含まれるポリブタジエンゴム粒子の算術数平均粒子径は０．１４μｍであった。【０１１８】
製造例１−２：ポリジメチルシロキサンゴムラテックス（Ｒ−２）の調製
脱イオン水２５１部、ＳＤＳ０．５部、オクタメチルシクロテトラシロキサン１００部、テトラエトキシシラン２部、γ−アクリロイルオキシプロピル  ジメトキシメチルシラン２部の混合液をホモミキサーにてより１００００ｒｐｍで５分間撹拌してエマルジョンを調製した。このエマルジョンを撹拌、還流冷却器、窒素吹込口、モノマーと乳化剤の追加口、温度計を備えた５口ガラス容器に一括して仕込んだ。混合物を撹拌しながら、１０％ドデシルベンゼンスルホン酸水溶液１部（固形分）を添加し、８０℃に約４０分かけて昇温後、８０℃で６時間反応させた。その後、２５℃に冷却して、２０時間放置後、混合物のｐＨを水酸化ナトリウムで６．８に戻して重合を終了し、ポリオルガノシロキサン粒子（Ｒ−２）を含むラテックスを得た。重合反応率は８７％であった。得られたラテックスに含まれるポリオルガノシロキサンゴム粒子の算術数平均粒子径は０．１３μｍであった。【０１１９】
製造例１−３：アクリルゴムラテックス（Ｒ−３）の調製
還流冷却器、窒素吹込口、モノマーと乳化剤の追加口、温度計を備えた５口ガラス容器に、脱イオン水２２５部、ＥＤＴＡ０．００２部、Ｆｅ０．００１部、ＳＦＳ０．０５部、及びＳＤＳ０．６部を仕込み、窒素気流中で撹拌しながら６０℃に昇温した。【０１２０】
次に、そこに２−エチルヘキシルアクリレート（２−ＥＨＡ）３部、ブチルアクリレート（ＢＡ）６．６部、アリルメタクリレート（ＡＬＭＡ）０．４部、及びクメンハイドロパーオキサイド（ＣＨＰ）０．００２部の混合物を一括で追加し、１時間撹拌した。【０１２１】
さらに、２−ＥＨＡ２７部、ＢＡ５９．４部、ＡＬＭＡ３．６部、及びＣＨＰ０．０２部の混合物を、４時間かけて連続的に滴下した。また、前記混合物の添加後２時間目と４時間目に、ＳＤＳ０．２部をそれぞれ追加した。前記混合物添加終了から１時間撹拌を続けて重合を完結し、アクリルゴム粒子を含むラテックス（Ｒ−３）を得た。重合反応率は９９％以上であった。得られたラテックスに含まれるアクリルゴム粒子の算術数平均粒子径は０．０７μｍであった。【０１２２】
２．コアシェルポリマー（Ｆ）の調製（シェル層の形成）
製造例２−１；コアシェルポリマー（Ｆ−１）を含有するラテックス（Ｆ−１ＬＸ）の調製
還流冷却器、窒素吹込口、モノマーと乳化剤の追加口、温度計を備えた５口ガラス容器に、製造例１−１で得たラテックス（Ｒ−１）１５７５部（ポリブタジエンゴム粒子５１８部相当）および脱イオン水３１５部を仕込み、窒素置換を行いながら６０℃で撹拌した。ＥＤＴＡ０．０２４部、Ｆｅ０．００６部、ＳＦＳ１．２部を加えた後、グラフトモノマー（スチレン（ＳＴ）３部、メチルメタクリレート（ＭＭＡ）３５部）、およびＣＨＰ０．１部の混合物を２時間かけて連続的に添加しグラフト重合した。添加終了後、更に２時間撹拌して反応を終了させ、コアシェルポリマー（Ｆ−１）のラテックス（Ｆ−１ＬＸ）を得た。重合反応率は９９％以上であった。コアシェルポリマー（Ｆ−１）のコア成分量は、仕込み量と反応率から９３％であった。得られたラテックスに含まれるコアシェルポリマー（Ｆ−１）の算術数平均粒子径は０．１４μｍであり、ＭＥＫ不溶分量は９８％であった。【０１２３】
製造例２−２；コアシェルポリマー（Ｆ−２）を含有するラテックス（Ｆ−２ＬＸ）の調製
製造例２−１において、グラフトモノマーとして＜ＳＴ３部、ＭＭＡ３５部、ＣＨＰ０．１部＞の代わりに＜ＳＴ５部、グリシジルメタクリレート（ＧＭＡ）５部、ＭＭＡ８０部、ＣＨＰ０．３部＞を用いたこと以外は製造例２−１と同様にして、コアシェルポリマー（Ｆ−２）のラテックス（Ｆ−２ＬＸ）を得た。重合反応率は９９％以上であった。コアシェルポリマー（Ｆ−２）のコア成分量は、仕込み量と反応率から８５％であった。得られたラテックスに含まれるコアシェルポリマー（Ｆ−２）の算術数平均粒子径は０．１５μｍであり、ＭＥＫ不溶分量は９８％であった。【０１２４】
製造例２−３；コアシェルポリマー（Ｆ−３）を含有するラテックス（Ｆ−３ＬＸ）の調製
製造例２−２において、ＣＨＰ０．３部の代わりに、２，２’−アゾビスイソブチロニトリル（ＡＩＢＮ）０．６部を使用し、グラフトモノマーを追加する前に、反応系にＡＩＢＮを追加したこと以外は製造例２−２と同様にして、コアシェルポリマー（Ｆ−３）のラテックス（Ｆ−３ＬＸ）を得た。重合反応率は９９％以上であった。コアシェルポリマー（Ｆ−３）のコア成分量は、仕込み量と反応率から８５％であった。得られたラテックスに含まれるコアシェルポリマー（Ｆ−３）の算術数平均粒子径は０．１５μｍであり、コアシェルポリマーのＭＥＫ不溶分量は９３％であった。【０１２５】
製造例２−４；コアシェルポリマー（Ｆ−４）を含有するラテックス（Ｆ−４ＬＸ）の調製
還流冷却器、窒素吹込口、モノマーと乳化剤の追加口、温度計を備えた５口ガラス容器に、製造例１−２で得たラテックス（Ｒ−２）２０６０部（ポリジメチルシロキサンゴム粒子５１０部相当）を仕込み、窒素置換を行いながら６０℃で撹拌した。ＥＤＴＡ０．０２４部、Ｆｅ０．００６部、ＳＦＳ１．２部を加えた後、グラフトモノマー（ＳＴ７部、ＭＭＡ８３部）、およびＣＨＰ０．３部の混合物を２時間かけて連続的に添加しグラフト重合した。添加終了後、更に２時間撹拌して反応を終了させ、コアシェルポリマー（Ｆ−４）のラテックス（Ｆ−４ＬＸ）を得た。重合反応率は９９％以上であった。コアシェルポリマー（Ｆ−４）のコア成分量は、仕込み量と反応率から８５％であった。得られたラテックスに含まれるコアシェルポリマー（Ｆ−４）の算術数平均粒子径は０．１４μｍであり、ＭＥＫ不溶分量は９６％であった。【０１２６】
製造例２−５；コアシェルポリマー（Ｆ−５）を含有するラテックス（Ｆ−５ＬＸ）の調製
還流冷却器、窒素吹込口、モノマーと乳化剤の追加口、温度計を備えた５口ガラス容器に、製造例１−３で得たラテックス（Ｒ−３）１６８０部（アクリルゴム粒子５１０部相当）およびＳＤＳ０．１部を仕込み、窒素置換を行いながら６０℃で撹拌した。ＥＤＴＡ０．０２４部、Ｆｅ０．００６部、ＳＦＳ１．２部を加えた後、グラフトモノマー（ＳＴ６部、ＭＭＡ８３部、ＡＬＭＡ１部）、およびｔ−ブチルハイドロパーオキサイド（ｔ−ＢＨＰ）０．３部の混合物を２時間かけて連続的に添加しグラフト重合した。添加終了後、更に２時間撹拌して反応を終了させ、コアシェルポリマー（Ｆ−５）のラテックス（Ｆ−５ＬＸ）を得た。重合反応率は９９％以上であった。コアシェルポリマー（Ｆ−５）のコア成分量は、仕込み量と反応率から８５％であった。得られたラテックスに含まれるコアシェルポリマー（Ｆ−５）の算術数平均粒子径は０．０７μｍであり、ＭＥＫ不溶分量は９９％であった。【０１２７】
３．コアシェルポリマー（Ｆ）が液状エポキシ樹脂（Ｂ−１）あるいは（Ｂ−２）に分散した分散物（Ｇ−１〜Ｇ−５）の調製
製造例３−１：液状エポキシ樹脂（Ｂ−１）ベースの分散物（Ｇ−１）の調製
２５℃の１Ｌ混合槽にメチルエチルケトン（ＭＥＫ）１００部を導入し、撹拌しながら、それぞれ前記製造例２−１で得られたコアシェルポリマーの水性ラテックス（Ｆ−１ＬＸ）：コアシェルポリマー３０部相当分を投入した。均一に混合後、水１５０部を６０部／分の供給速度で投入した。供給終了後、速やかに撹拌を停止したところ、浮上性の凝集体および有機溶媒を一部含む水相からなるスラリー液を得た。次に、水相を槽下部の払い出し口より排出させた。得られた凝集体にＭＥＫ７０部を追加して均一に混合し、コアシェルポリマーが均一に分散した分散体を得た。この分散体に、液状エポキシ樹脂（Ｂ−１）７０部を混合した。この混合物から、回転式の蒸発装置で、ＭＥＫを除去した。このようにして、液状エポキシ樹脂にコアシェルポリマー（Ｆ−１）が３０重量％分散した分散物（Ｇ−１）を得た。【０１２８】
製造例３−２：液状エポキシ樹脂（Ｂ−１）ベースの分散物（Ｇ−２）の調製
製造例３−１において使用したコアシェルポリマーの水性ラテックス（Ｆ−１ＬＸ）の代わりにコアシェルポリマーの水性ラテックス（Ｆ−２ＬＸ）を用いた以外は、製造例３−１と同様にして液状エポキシ樹脂（Ｂ−１）にコアシェルポリマー（Ｆ−２）が３０重量％分散した分散物（Ｇ−２）を得た。【０１２９】
製造例３−３：液状エポキシ樹脂（Ｂ−１）ベースの分散物（Ｇ−３）の調製
製造例３−１において使用したコアシェルポリマーの水性ラテックス（Ｆ−１ＬＸ）の代わりにコアシェルポリマーの水性ラテックス（Ｆ−３ＬＸ）を用いた以外は、製造例３−１と同様にして液状エポキシ樹脂（Ｂ−１）にコアシェルポリマー（Ｆ−３）が３０重量％分散した分散物（Ｇ−３）を得た。【０１３０】
製造例３−４：液状エポキシ樹脂（Ｂ−２）ベースの分散物（Ｇ−４）の調製
製造例３−１において使用したコアシェルポリマーの水性ラテックス（Ｆ−１ＬＸ）の代わりにコアシェルポリマーの水性ラテックス（Ｆ−４ＬＸ）を用い、液状エポキシ樹脂（Ｂ−１）の代わりに液状エポキシ樹脂（Ｂ−２）を用いた以外は、製造例３−１と同様にして液状エポキシ樹脂（Ｂ−２）にコアシェルポリマー（Ｆ−４）が３０重量％分散した分散物（Ｇ−４）を得た。【０１３１】
製造例３−５：液状エポキシ樹脂（Ｂ−２）ベースの分散物（Ｇ−５）の調製
製造例３−１において使用したコアシェルポリマーの水性ラテックス（Ｆ−１ＬＸ）の代わりにコアシェルポリマーの水性ラテックス（Ｆ−５ＬＸ）を用い、液状エポキシ樹脂（Ｂ−１）の代わりに液状エポキシ樹脂（Ｂ−２）を用いた以外は、製造例３−１と同様にして液状エポキシ樹脂（Ｂ−２）にコアシェルポリマー（Ｆ−５）が３０重量％分散した分散物（Ｇ−５）を得た。【０１３２】
表１に実施例および比較例において、使用したコアシェルポリマーの特性を示す。【０１３３】
【表１】
0006596006.tif 000002
【０１３４】
（実施例１〜５、比較例１〜３）
表２に示す処方に従い、各成分をそれぞれ計量し、撹拌装置（自転公転ミキサー、あわとり練太郎、株式会社シンキー製）を用いて均一に混合した。混合物の脱泡を減圧下で行い、注型用エポキシ樹脂組成物を得た。得られた組成物を、９０℃で３時間、１３０℃で３時間硬化して、硬化物を得た。得られた硬化物を用いて、耐熱衝撃性、ガラス転移温度、衝撃強度および曲げ強度の評価を行った。結果を表２に示す。【０１３５】
【表２】
0006596006.tif 000003
【０１３６】
表２から、本発明の注型用エポキシ樹脂組成物から得られる硬化物は、高い耐熱衝撃性だけでなく、良好な物性バランスを有することが分かる。【０１３７】
（実施例６〜１１、比較例４）
表３に示す処方に従い、各成分をそれぞれ計量し、撹拌装置（自転公転ミキサー、あわとり練太郎、株式会社シンキー製）を用いて均一に混合した。混合物の脱泡を減圧下で行い、注型用エポキシ樹脂組成物を得た。得られた組成物を、９０℃で３時間、１３０℃で３時間硬化して、硬化物を得た。得られた硬化物を用いて、耐熱衝撃性およびガラス転移温度の評価を行なった。結果を表３に示す。【０１３８】
【表３】
0006596006.tif 000004
【０１３９】
表３から、本発明の注型用エポキシ樹脂組成物から得られる硬化物は、１１０℃以上のガラス転移温度および高い耐熱衝撃性を有することが分かる。【０１４０】
（実施例１２〜１６）
表４に示す処方に従い、各成分をそれぞれ計量し、撹拌装置（自転公転ミキサー、あわとり練太郎、株式会社シンキー製）を用いて均一に混合した。混合物の脱泡を減圧下で行い、注型用エポキシ樹脂組成物を得た。得られた組成物を、９０℃で３時間、１３０℃で３時間硬化して、硬化物を得た。得られた硬化物を用いて、耐熱衝撃性の評価およびガラス転移温度を測定した。結果を表４に示す。【０１４１】
【表４】
0006596006.tif 000005
【０１４２】
表４から、本発明の注型用エポキシ樹脂組成物から得られる硬化物は、１３０℃以上のガラス転移温度および高い耐熱衝撃性を有することが分かる。【０１４３】
（実施例１７〜１８、比較例５〜６）
表５に示す処方に従い、各成分をそれぞれ計量し、撹拌装置（自転公転ミキサー、あわとり練太郎、株式会社シンキー製）を用いて均一に混合した。混合物の脱泡を減圧下で行い、注型用エポキシ樹脂組成物を得た。得られた組成物を、１００℃で３時間、１５０℃で３時間硬化して、硬化物を得た。得られた硬化物を用いて、耐熱衝撃性およびガラス転移温度の評価を行なった。結果を表５に示す。【０１４４】
【表５】
0006596006.tif 000006
【０１４５】
表５から、本発明の注型用エポキシ樹脂組成物から得られる硬化物は、１３０℃以上のガラス転移温度および高い耐熱衝撃性を有することが分かる。